(57)【要約】【課題】  ウォーターポンプにおけるメカニカルシールであって、固定環と回転環との摺動接触部において、その強度を十分に確保し、且つ固定環と回転環による摺動性を良好に維持しながら且つそのシール性を良好にすること。【解決手段】  メカニカルシールＡの固定環３、回転環５の対向且つ接触する摺動面３ａ，５ａにプラズマ照射、レーザ光、紫外線などを介して親水面部ｗが形成されること。そのメカニカルシールＡのシール状態で前記固定環３と回転環５との摺動面３ａ，５ａ間には、薄膜液体層Ｌが形成されてなること。【選択図】      図１
2005188651.tif 000002
【特許請求の範囲】
【請求項１】
メカニカルシールの固定環、回転環の対向且つ接触する摺動面にプラズマ照射、レーザ光、紫外線などを介して親水面部が形成され、メカニカルシールのシール状態で前記固定環と回転環との摺動面間には薄膜液体層が形成されてなることを特徴とするウォーターポンプにおけるメカニカルシール。
【請求項２】
請求項１において、前記メカニカルシールの固定環又は回転環のいずれか一方の摺動面に親水面部が形成されてなることを特徴とするウォーターポンプにおけるメカニカルシール。
【請求項３】
メカニカルシールの固定環又は回転環の摺動材において、少なくともいずれか一方の摺動面にプラズマ照射、レーザ光、紫外線などを介して親水面部が形成され、その親水面部における蒸留水との接触角は５０°以下となるようにしてなることを特徴とするウォーターポンプにおけるメカニカルシール。
【発明の詳細な説明】
【技術分野】
【０００１】
本発明は、メカニカルシールの固定環と回転環との摺動接触部において、その強度を十分に確保し、且つ固定環と回転環による摺動性を良好に維持しながら且つそのシール性を良好にすることができるウォーターポンプにおけるメカニカルシールに関する。
【背景技術】
【０００２】
ウォーターポンプのメカニカルシールにおいては、特に自動車のエンジン冷却用のものでは、極めて厳しい使用環境におかれており、メカニカルシールの固定環と回転環との間の回転摺動により、消耗が激しいものとなる。そのような状況において、作動時に、相互の摩擦による高温の発生や、磨耗により固定環と回転環との間のシール性が劣化してゆくことになる。さらに、メカニカルシールにおいて、固定環と回転環とによるシール性を高めると、その摺動面同士のフリクション（摩擦）が高くなり、よって摺動性能が悪くなることになる。すなわち、シール性と摺動性とは相反する関係にある。
【０００３】
このような状況において、メカニカルシールの固定環、回転環等に使用される摺動材にタングステンカーバイト（以下「ＷＣ」と称する）に軟質のカーボン粒子を故意に析出するようにカーボン粒子を余剰に配合して、前記ＷＣとカーボン粒子の硬さ、耐摩耗性の違いを利用し、メカニカルシール等の摺動面に凹凸が形成されるようにしたものが存在している。前記ＷＣにカーボン粒子を配合した摺動材は、カーボン粒子の有するシール液との親和性を利用して潤滑特性を改善しようとしたもので、液体との親和性が高められ、濡れ性が改善されているものであり、この内容は、下記特許文献１に開示されている。
【特許文献１】特開２０００−１７０９２４
【発明の開示】
【発明が解決しようとする課題】
【０００４】
上記特許文献１では、ＷＣ（タングステンカーバイト）にカーボン粒子を配合した複合材で親和性の高い摺動材を形成するものである。これは、超硬合金ＷＣとカーボン粒子の硬さ、耐摩耗性の違いを利用してメカニカルシール等の摺動材として摺動面に凹凸が形成されるようにしたものである。その余剰に配合されたカーボン粒子によって形成される凹部であるが、そのカーボン粒子の配合量は、形成体の強度を低下させないようにごく限られた範囲となっている。
【０００５】
そのため、カーボン粒子の凹部による表面粗さは、形成体の強度を低下させないようなカーボン粒子の配合量において形成されることになるので、その摺動面の表面粗さによるシール液の液溜まりでは、摺動面にシール液が十分に維持された流体潤滑状態を形成することが難しいものである。また、形成体の強度を考慮すると、カーボン粒子による摺動面の表面粗さはごく限られた状態になり、シール液の保持が十分になされ、良好なシール状態に維持することは極めて困難である。
【０００６】
すなわち、形成体の強度を確保し、且つ摺動面にシール流体の貯留を維持して流体潤滑性能を高めることは困難である。そこで、本発明の課題は、従来のメカニカルシールにおけるカーボンの相手摺動材として使用されている材料にカーボン粒子などを配合することなく、メカニカルシールの強度を十分に確保し、且つ摺動面の濡れ性改善を高め、摺動性とシール性を良好に安定させ、ひいては、メカニカルシールにおける固定環と回転環の耐久性を向上し、寿命を高めることにある。
【課題を解決するための手段】
【０００７】
そこで、上記課題を解決すべく、発明者は、鋭意，研究を重ねた結果、本発明を、メカニカルシールの固定環、回転環の対向且つ接触する摺動面にプラズマ照射、レーザ光、紫外線などを介して親水面部が形成され、メカニカルシールのシール状態で前記固定環と回転環との摺動面間には薄膜液体層が形成されてなることを特徴とするウォーターポンプにおけるメカニカルシールとしたり、又は前述の構成において、前記メカニカルシールの固定環又は回転環のいずれか一方の摺動面に親水面部が形成されてなることを特徴とするウォーターポンプにおけるメカニカルシールとしたことにより、上記課題を解決したものである。
【０００８】
次に、メカニカルシールの固定環又は回転環の摺動材において、少なくともいずれか一方の摺動面にプラズマ照射、レーザ光、紫外線などを介して親水面が形成され、その摺動面における蒸留水との接触角は５０°以下となるようにしてなるウォーターポンプにおけるメカニカルシールとしたことにより、上記課題を解決したものである。
【発明の効果】
【０００９】
本発明によれば、固定環及び回転環の強度を十分に確保しながら、摺動面の摺動性とシール性の両方を良好にすることができる。さらにメカニカルシールの摺動面を長期に亘ってシール性と摺動性を良好に維持することができ、ひいては、メカニカルシールの耐久性が向上し、寿命を高めることができる。
【発明を実施するための最良の形態】
【００１０】
以下、本発明の実施形態を図面に基づいて説明する。図１（Ａ）は、メカニカルシールＡが装着されたウォーターポンプの縦断側面図であり、図１（Ｂ）はそのメカニカルシールＡの要部断面図である。ポンプハウジング６には、ベアリング付き軸７が装着されている。該ベアリング付き軸の軸方向一端は、前記ハウジングの外部に突出し、プーリ８が装着されている。メカニカルシールＡは、前記ベアリング付き軸７のベアリング部７ａを収納支持するボス孔６ａ内部とポンプ室６ｂとを仕切る位置に装着固定される。
【００１１】
前記メカニカルシールＡは、図１（Ｂ）に示すように、固定部Ａ1 と回転部Ａ2 とから構成されている。その固定部Ａ1 は、固定枠部１の内部に弾性部２と固定環３とが装着され、前記弾性部２によって固定環３が前記固定枠部１の外方に向かって弾性付勢されるようになっている。前記固定枠部１は、ポンプハウジング６のボス孔６ａに圧入固定される。また、回転部Ａ2 は、回転枠４と回転環５とから構成され、前記回転枠４に回転環５が固定されたものである。前記回転枠４は、ベアリング付き軸７の軸部７ｂに圧入固定され、ベアリング付き軸７とともに回転する。
【００１２】
前記メカニカルシールＡの固定環３は、前記弾性部２を介して回転環５に押圧状態となるように接触するものであるが、厳密には後述するように、固定環３と回転環５との間には極薄の薄膜液体層Ｌが存在することになる。したがって、固定環３と回転環５との接触とは、図２（Ｃ），（Ｄ）に示すように、上記薄膜液体層Ｌを介して略接触状態となることである。そのメカニカルシールＡの固定環３、回転環５の摺動材の材質としては、超硬合金、セラミックス、カーボン、樹脂、鉄等がある。
【００１３】
その固定環３や回転環５の摺動面３ａ，５ａには、図２（Ａ）に示すように、プラズマ照射を利用した表面処理が行われ、親水面部ｗが形成される。前記摺動面３ａ，５ａとは、固定環３及び回転環５の相互に接触する面のことを言う。また、親水性にすぐれた材質からなる固定環３や回転環５においては、その摺動面３ａ，５ａの表面に、前記表面処理によって親水面部ｗが形成されることにより、さらに親水基が増加されてゆくことになる。
【００１４】
またプラズマ照射を介して形成された固定環３や回転環５の摺動面３ａ，５ａにおける親水面部ｗは、ＯＨ基と結合しやすい分子を出させるようにすることもある。また上記固定環３や回転環５における表面処理による親水面部ｗの形成については、レーザ光、紫外線等を利用することもある。前記表面処理によって固定環３や回転環５の摺動面３ａ，５ａにおける親水面部ｗは、親水基やＯＨ基と結合しやすい分子を表面に形成させることとなり、摺動面３ａ，５ａの濡れ性を高い状態にすることができる。その濡れ性が高い状態としては、蒸留水との接触角が５０°以下であることが好ましい。
【００１５】
ここで、メカニカルシールＡの固定環３と回転環５との摺動面３ａ，５ａにおける濡れ性との関係を説明する。メカニカルシールＡにとって、主に必要な性能は、液体と気体とを遮断すること、固定環３と回転環５とが良好に摺動することの２つの事項である。この２つの性能を両立させる手段として、前記固定環３と回転環５との摺動面３ａ，５ａに液漏れの発生しない程度の薄膜液体層Ｌ（液膜）を形成させ、この薄膜液体層Ｌ（液膜）でシールさせながら摺動させることである。これを実現するために、摺動面３ａ，５ａの濡れ性が求められる。
【００１６】
そのメカニカルシールＡに限らず、全ての物質は、「濡れ性」という性質を有しており、その濡れ性は、ヤングの式で表される。γS ＝γL ｃｏｓθ＋γSL（ヤングの式）。この濡れ性を高い状態で確保するためには、表面に親水基を持たせることである。すなわちＯＨ基と結合しやすい分子を摺動面３ａ，５ａに出すことである。また、該摺動面３ａ，５ａの固体表面エネルギが小さいこと及び粗面であることである（図３参照）。
【００１７】
さらに濡れ性において前記固体の濡れは、固体の表面張力γS と液体の表面張力γL 、及び固体液体の界面張力（界面自由エネルギ）γSLのバランスによって決まる。そして、濡れやすいということは、濡れた時の界面自由エネルギが低く、接触角が小さいことを意味している。また、濡れにくいときには、上記とは反対に界面自由エネルギが高く接触角が大きいことを意味する。そして、液滴が固体面に置かれたときに、前記γS ，γL ，γSLの３つのベクトルの和がゼロになったときに初めて静止する。よって平行状態での固体の濡れ性を評価するには、この状態での接触角θを測定するものである。但し、正確には液体の表面張力の垂直成分γL ｓｉｎθは固体面の垂直効力とつりあっているが、ヤングの式には入っていない。接触角を論じる場合には、この垂直効力を省略して水平方向の力の和だけに注視されるものである。
【００１８】
また、  前記表面処理による親水面部ｗについては、メカニカルシールＡの固定環３、回転環５の少なくともどちらか一方側の摺動面３ａ，５ａに施されていればよい。具体例を示すと、セラミックスのＡｌ2Ｏ3〔酸化アルミニウム（アルミナ）〕、ＳｉＣ（炭化ケイ素）と焼成カーボンに対して、適宜条件のプラズマ照射を行ってみた。そのプラズマ照射しないセラミックスと焼成カーボンの蒸留水との接触角は、前記セラミックスのＡｌ2Ｏ3 では、１０７．５°である。
【００１９】
また、ＳｉＣ  では４９．７°である。さらに、焼成カーボンでは、８８．２°であった。それに対してプラズマ照射したものは、セラミックスのＡｌ2Ｏ3 が３６．９°であり、ＳｉＣが１２．５°であり、さらに焼成カーボンでは、２５．８°と小さくなっている。このように、プラズマ照射による表面処理にて親水面部ｗの濡れ性が確実に向上していることが認められる。これらの結果は、いずれも蒸留水との接触角が５０°以下になっている。
【００２０】
なお、ＳｉＣは、プラズマ照射しない場合でも接触角は４９．７°と表面処理による親水面部ｗに形成された蒸留水との接触角５０°よりも小さく、元々濡れ性は良好なものであり、これは材料固有の濡れ性が高いものであるが、プラズマ照射したもので５０°以下になったものとは表面の状態が異なるものである。
【００２１】
次に、前記固定環３や回転環５のプラズマ照射された摺動面３ａ，５ａの状態について説明する。固定環３や回転環５の摺動材をセラミックスにした場合、プラズマ照射によりセラミックスの表面層の原子同士の結合が分断され、官能基が表面に形成されることになる。さらに、摺動面３ａ，５ａの親水面部ｗは、図２（Ｂ）に示すように、原子分子レベルでの細かい凹凸面が形成され、表面が改質されることになり、密着性が向上し、活性な表面状態となるものである。
【００２２】
上記親水面部ｗの凹凸面により、メカニカルシールＡの固定環３と回転環５との接触において、摺動面３ａ，５ａとの間には、メカニカルシールＡの稼働にて、ウォーターポンプ内の液体による薄膜液体層Ｌが形成される。この薄膜液体層Ｌは、シール及び潤滑としての役目をなす。また、前記親水面部ｗについて、物理的な面より見ると、固定環３や回転環５の摺動面３ａ，５ａの薄膜液体層Ｌは濡れ性が高くなり、摺動面３ａ，５ａと液体との馴染みが良好となり、液体との広い接触面積を得ることができるものである。また、化学的には“Ｃ−Ｈ"“Ｃ−Ｃ"などの疎水構造が減少し、“Ｃ−Ｏ"“−ＣＯＯ−"などの親水構造が増加し、薄膜液体層Ｌとの密着性を高めることができる。
【００２３】
プラズマ照射された固定環３や回転環５の摺動面３ａ，５ａは、原子分子レベルでの細かい凹凸面が形成され、表面が改質されることで、材料固有の濡れ性の高い材質のものと比べても、流体の密着性がさらに向上しており、このようにさらに濡れ性が高い状態となることで流体の保持性が高めらる。以上のごとく、プラズマ照射された固定環３や回転環５の表面は、材料固有の濡れ性が高い材質のものとは、表面の凹凸の大きさが全く異なるものである。すなわち、材料固有では、結晶レベルの凹凸形状であるのに対して、プラズマ照射を介して表面処理された親水面部ｗでは、原子・分子レベルのものであり、本発明では、固定環３や回転環５の摺動面３ａ，５ａに極めて微細な凹凸面を形成することができる。
【００２４】
また、プラズマ照射による表面は、表面に付着している有機物（汚れ）にプラズマが結合して洗浄することができ、密着性をより安定させることができるものである。さらに、プラズマ照射により、以下に示す独特の効果を固定環３や回転環５の摺動面３ａ，５ａに付加させることができる。まず第１に粗面効果である。これは、プラズマ粒子により表面に前述したように原子分子レベルの凹凸が形成できるものである。次に、活性効果であり、プラズマ粒子により表面の分子結合鎖を分解する。次に、洗浄効果であり、表面に付着している有機物（汚れ）にプラズマ粒子が結合し、洗浄する。
【００２５】
したがって、メカニカルシールＡの固定環３や回転環５にプラズマ照射を行うことで、その摺動面３ａ，５ａの濡れ性が飛躍的に高められて摺動性が良好になるのみならず、シール性を高めることができ、漏れ量を大幅に低減することができる。よってメカニカルシールの性能を大幅に向上させることができる。
【００２６】
なお、メカニカルシールＡの固定環３や回転環５の摺動材にプラズマ照射された摺動面３ａ，５ａには、ウォーターポンプ内の冷却液が保持され、シール層として薄膜液体層Ｌ（液膜）が形成されるものであるが、その流体の薄膜液体層Ｌ（液膜）が完全に接着結合されるものではない。そのため、プラズマ照射された摺動面３ａ，５ａは、活性な表面状態と液体とが密着されることになるが、そのような摺動面３ａ，５ａの全体は、常に冷却液と触れているのではなく空気と接触するところもある。これによって、プラズマ照射による活性な表面状態は、プラズマ照射される前の表面状態、すなわち活性前の元の状態に戻ろうとする。そして、プラズマ照射された摺動面の活性な表面状態は経時的に活性が減少して、元の安定状態に変化してゆくことになる。その結果、固定環３と回転環５とのシール流体は、その摺動面３ａ，５ａの活性な表面状態の変化に応じて摺動面３ａ，５ａに密着することができ、シール性と摺動性が良好になるように摺動面３ａ，５ａを形成していくことができるのである。
【００２７】
摺動面３ａ，５ａが活性な表面状態から活性前の元の状態に戻ろうとするまでにメカニカルシールＡの固定環３と回転環５との摺動面３ａ，５ａのシール面を均一且つ滑らかに磨耗させることができ、安定したシール性と摺動性を長期に亘って維持することができる。結果的にメカニカルシールＡの寿命、耐久性を高めることができるものである。以上は、メカニカルシールＡの摺動面３ａ，５ａにプラズマ照射を行った実施例の説明であるが、レーザ光を照射することにより、光量子エネルギーの直接作用によって、セラミックスの表面層の有機結合が離脱し、活性化させることができる。
【００２８】
その他に紫外線、イオンビームなどを摺動面３ａ，５ａに照射して、セラミックスなどにて形成された固定環３や回転環５の表面層の有機化合物の物性を示す部分（官能基）が表面に形成され、表面原子を分子レベルで粗面化し、表面の改質を行うことができる。これらの表面改質処理によってメカニカルシールＡの摺動面３ａ，５ａの親水面部ｗが冷却水に対して濡れ性が向上するので、摺動面３ａ，５ａをまんべんなく冷却水が循環して冷却することができる。
【００２９】
よって、摺動発熱による摺動面３ａ，５ａに歪みが少なくなることから、ウォーターポンプの作動時や停止時のシール性が高くなる。また、固定環３や回転環５の摺動面３ａ，５ａには、常に冷却水による薄膜液体層Ｌが介在するので、前述固定環３と回転環５との摺動時におけるステックスリップの発生を低減することができ、ポンプ騒音を抑制することができる。このようにして、メカニカルシールＡのシール性が向上することにより、該メカニカルシールＡから漏れ出る液体が少量となるので、ウォーターポンプの駆動軸を回転支持するベアリングへ漏れ液が達し難くなり、ベアリングの劣化を防ぎ、寿命低下を抑制することができる。
【００３０】
図４は、メカニカルシールＡの固定環３と回転環５に本発明（プラズマ照射を施したもの）と、従来（プラズマ照射を施さないもの）との場合、試験経過時間(hr)に対する漏れ量(ml)の比較を行ったグラフである。このグラフ（図４）によれば、プラズマ照射を施すことにより漏れの劣化が極めて少ないことが示されている。このことからシール性が良くなっていることが分かる。次に図５は、プラズマ照射を固定環３や回転環５に施した場合（本発明）と、施さない場合（従来）における接触角θの比較をしたグラフである。このグラフ（図５）から、プラズマ照射により接触角θが小さくなっていることが分かる。また、本発明の表面改質処理によりセラミックスの中で安価なＡｌ2Ｏ3の材質に濡れ性が高められ、シール性の良いメカニカルシールＡのコストを低減することができる。
【００３１】
本発明の表面改質処理によって摺動面３ａ，５ａのそれぞれの親水面部ｗの濡れ性が高くできることで、シール流体によるシール性を高めることができるので、メカニカルシールＡの固定環３と回転環５との摺動面３ａ，５ａ同士の接触押圧力を高めても、摺動性が損なわれることなく、良好に回転摺動可能、すなわち摺動面３ａ，５ａのシール面押圧力を高めても低回転トルク化でき、高圧ポンプのメカニカルシールとして良好な性能が得られる。
【００３２】
以上のように本発明では、メカニカルシールＡの固定環３、回転環５の対向且つ接触する摺動面にプラズマ照射、レーザ光、紫外線などを介して親水面部ｗが形成され、メカニカルシールＡのシール状態で前記固定環３と回転環５との摺動面３ａ，５ａ間には薄膜液体層Ｌが形成されてなるウォーターポンプにおけるメカニカルシールとしたことにより、メカニカルシールＡの固定環３と回転環５の摺動面３ａ，５ａにプラズマ照射などの表面改質処理を行って親水面部ｗを形成するものであり、前記固定環３と回転環５に摺動材の強度を低下するような物質を配合することなく、形成体の強度を十分に確保し、且つ、摺動面３ａ，５ａの濡れ性を高めることができ、ひいては、メカニカルシールＡの摺動面３ａ，５ａの摺動性とシール性の両方を良好にすることができる。
【００３３】
さらに、メカニカルシールＡの固定環３と回転環５の摺動面３ａ，５ａになされる表面改質処理によって形成された親水面部ｗは、活性な表面状態で濡れ性を高めることで、前記摺動面３ａ，５ａの初期段階のシール面を均一且つ滑らかに磨耗させることができるため、メカニカルシールＡの摺動面３ａ，５ａのシール面になされた表面改質処理の活性な表面状態は経時的に変化して元の状態に戻った（活性が消失した状態）以降も安定した状態で持続させることができる。さらに、メカニカルシールＡの摺動面３ａ，５ａを長期に亘ってシール性と摺動性を良好に維持することができ、ひいては、メカニカルシールＡの耐久性が向上し、寿命を高めることができる。
【００３４】
次に、前述の構成において、前記メカニカルシールＡの固定環３又は回転環５のいずれか一方の摺動面３ａ，５ａに親水面部ｗが形成されてなるウォーターポンプにおけるメカニカルシールとしたことにより、プラズマ照射作業が簡単であり、ひいては低価格にて提供することができる。
【００３５】
次に、メカニカルシールＡの固定環３又は回転環５の摺動面３ａ，５ａにおいて、少なくともいずれか一方側にプラズマ照射、レーザ光、紫外線などを介して親水面部ｗが形成され、その親水面部ｗにおける蒸留水との接触角は５０°以下となるようにしてなるウォーターポンプにおけるメカニカルシールとしたことにより、固定環３と回転環５との摺動面３ａ，５ａにおける親水性を適正に管理することができ、メカニカルシールＡのシール状態を良好にすることができるものである。
【００３６】
なお、メカニカルシールＡの固定環３又は回転環５の摺動材の摺動面３ａ，５ａにプラズマ照射、レーザ光、紫外線等を介して摺動面３ａ，５ａの表面に親水基を増加させてなるウォーターポンプにおけるメカニカルシールとすることで、前記摺動面３ａ，５ａをより一層良好なる親水面部ｗとすることができ、前記固定環３と回転環５との間に十分な薄膜液体層を形成することができ、摺動性能を向上させることができる。また、摺動面３ａ，５ａにＯＨ基と結合しやすい分子を表面に生成されてなるウォーターポンプにおけるメカニカルシールとしたことにより、前記摺動面３ａ，５ａの濡れ性を高い状態にすることができる。
【図面の簡単な説明】
【００３７】
【図１】（Ａ）は本発明におけるメカニカルシールを装着したウォーターポンプの縦断側面図、（Ｂ）はメカニカルシール箇所の拡大断面図、（Ｃ）は固定環と回転環の縦断側面図である。
【図２】（Ａ）は回転環にプラズマ照射して親水面部を形成している状態の縦断側面図、（Ｂ）は親水面部の拡大断面図、（Ｃ）は固定環と回転環の接触状態の縦断側面図、（Ｄ）は（Ｃ）の要部拡大断面図である。
【図３】濡れ性を示す拡大断面図である。
【図４】本発明と従来との漏れ量の比較を示すグラフである。
【図５】本発明と従来の濡れ性を示すグラフである。
【符号の説明】
【００３８】
Ａ…メカニカルシール、３…固定環、５…回転環
３ａ，５ａ…摺動面、ｗ…親水面部、Ｌ…薄膜液体層
【図１】
2005188651.tif 000003
【図２】
2005188651.tif 000004
【図３】
2005188651.tif 000005
【図４】
2005188651.tif 000006
【図５】
2005188651.tif 000007
【手続補正書】
【提出日】平成16年1月9日(2004.1.9)
【手続補正１】
【補正対象書類名】明細書
【補正対象項目名】００２８
【補正方法】変更
【補正の内容】
【００２８】
その他に紫外線、イオンビームなどを摺動面３ａ，５ａに照射して、セラミックスなどにて形成された固定環３や回転環５の表面層の有機化合物の物性を示す部分（官能基）が表面に形成され、表面を原子分子レベルで粗面化し、表面の改質を行うことができる。これらの表面改質処理によってメカニカルシールＡの摺動面３ａ，５ａの親水面部ｗが冷却水に対して濡れ性が向上するので、摺動面３ａ，５ａをまんべんなく冷却水が循環して冷却することができる。